АБРАЗИВНЫЙ ЗЕРНИСТЫЙ МАТЕРИАЛ, СОДЕРЖАЩИЙ СУПЕРАБРАЗИВНЫЙ МАТЕРИАЛ С МЕТАЛЛИЧЕСКИМ ПОКРЫТИЕМ

1. Зернистый материал, содержащий:
абразивную частицу, содержащую суперабразивный материал и имеющую наружную поверхность, при этом средний диаметр указанной абразивной частицы составляет не больше примерно 50 мкм; и
металлсодержащее покрытие, покрывающее по меньшей мере 90% наружной поверхности абразивной частицы, в количестве, составляющем от примерно 1 мас.% до примерно 30 мас.% относительно общей массы абразивной частицы и покрытия.
2. Зернистый материал, содержащий:
абразивную частицу, содержащую суперабразивный материал и имеющую наружную поверхность; и
2
металлсодержащее покрытие, покрывающее наружную поверхность абразивной частицы, при этом указанное покрытие содержит домены, средний размер которых составляет не больше примерно 260 нм, причем указанное покрытие дополнительно содержит менее 10 макрогранул на 100 мкм наружной поверхности покрытия.
3. Зернистый материал по п. 1 или 2, отличающийся тем, что абразивная частица содержит алмаз.
4. Зернистый материал по любому из пп. 1 или 2, отличающийся тем, что средняя толщина покрытия составляет по меньшей мере примерно 10 нм, но не больше примерно 1000 нм.
5. Зернистый материал по пп. 1 или 2, отличающийся тем, что средняя толщина покрытия составляет менее примерно 5% относительно среднего размера частицы.
6. Зернистый материал по пп. 1 или 2, отличающийся тем, что средний размер частицы составляет не больше примерно 10 мкм и покрытие присутствует в количестве, составляющем от примерно 10 мас.% до примерно 30 мас.% относительно общей массы абразивной частицы и покрытия.
7. Зернистый материал по пп. 1 или 2, отличающийся тем, что покрытие содержит фосфор (Р), количество которого в покрытии составляет не больше примерно 30% в пересчете на общее содержание покрытия.
8. Зернистый материал по пп. 1 или 2, отличающийся тем, что покрытие содержит никель.
2
9. Зернистый материал по пп. 1 или 2, отличающийся тем, что покрытие содержит менее 1 макрогранулы на 25 мкм.
10. Изделие, содержащее зернистый материал по пп. 1 или 2.
11. Способ получения зернистого материала, включающий:
обеспечение абразивной частицы, содержащей суперабразивный материал, средний диаметр которой составляет не более примерно 50 мкм; и
формирование на абразивной частице конформного металлсодержащего покрытия путем металлизации, при этом металл присутствует в количестве, составляющем от примерно 1 мас.% до примерно 20 мас.% относительно общей массы абразивной частицы, причем формирование осуществляют путем регулирования комбинации по меньшей мере двух технологических параметров, выбранных из группы технологических параметров, состоящей из pH, температуры, соотношения Ni/P и их комбинации.
12. Способ по п. 11, отличающийся тем, что указанное формирование осуществляют путем регулирования комбинации по меньшей мере трех технологических параметров.
13. Способ по п. 11, отличающийся тем, что соотношение Ni/P составляет не больше примерно 0,45 и по меньшей мере 0,03.
14. Способ по п. 11, отличающийся тем, что pH составляет не больше примерно 6 и по меньшей мере примерно 0,5.
15. Способ по п. 11, отличающийся тем, что температура составляет не больше примерно 210°F (99°C) и по меньшей мере примерно 90°F (32°C).